(57)【要約】【課題】非フッ素化のコーティング組成物に可溶で、十分な滑り感が得られ、重合性基を持たない新規なフルオロポリエーテル化合物を提供する。【解決手段】式：（Ｘ−Ｑ）a−Ｙ−Ｚ−Ｒｆ−Ｚ−Ｙ−（Ｑ−Ｘ）a      （１）〔Ｒｆは２価直鎖フルオロポリエーテル基、ａは１〜２０、Ｘは下式2014201711.tif 000040（Ｒは（メタ）アクリル基、エポキシ基及び水酸基を含まない１価炭化水素基。）で表される基、Ｑは２価炭化水素基、Ｙは（ａ＋１）価の連結基、Ｚは２価の連結基。〕で示されるフルオロポリエーテル化合物。【選択図】なし【特許請求の範囲】
【請求項１】
下記一般式（１）
（Ｘ−Ｑ）a−Ｙ−Ｚ−Ｒｆ−Ｚ−Ｙ−（Ｑ−Ｘ）a      （１）
〔式中、Ｒｆは数平均分子量１，０００〜４０，０００の２価の直鎖フルオロポリエーテル基であり、ａは独立に１〜２０の整数である。Ｘはそれぞれ独立に下記式
【化１】
2014201711.tif 000036
（Ｒは構造中に（メタ）アクリル基、エポキシ基及び水酸基を含まない炭素数２〜３０の１価の炭化水素基であり、環状構造をなしていてもよく、途中エポキシ基以外のエーテル結合又はエステル結合を含んでいてもよく、一部の水素原子がハロゲン原子で置換されていてもよい。）
で表される基である。Ｑはそれぞれ独立に炭素数１〜２０の２価の炭化水素基であり、環状構造をなしていてもよく、途中エーテル結合（−Ｏ−）又はエステル結合（−ＣＯＯ−）を含んでいてもよい。Ｙは独立に（ａ＋１）価の連結基であり、環状構造をなしていてもよい。Ｚは独立に２価の連結基であり、酸素原子、窒素原子、フッ素原子又はケイ素原子を含んでいてもよく、また環状構造及び／又は不飽和結合を有する基であってもよい。〕
で示されるフルオロポリエーテル化合物。
【請求項２】
Ｙが、それぞれ（ａ＋１）個のＳｉ原子を有するシロキサン構造、非置換又はハロゲン置換のシルアルキレン構造、シルアリーレン構造又はこれらの２種以上の組み合せからなる（ａ＋１）価の連結基であることを特徴とする請求項１記載の化合物。
【請求項３】
Ｙが、下記式
【化２】
2014201711.tif 000037
（式中、ａは式（１）におけるａと同じであり、破線は結合手を示し、ａの繰り返し単位を有するユニットの破線はＱ基と結合し、残る一つの破線はＺと結合する。）
で表される基である請求項１又は２記載の化合物。
【請求項４】
下記一般式（２）
（ＨＯ−Ｑ）a−Ｙ−Ｚ−Ｒｆ−Ｚ−Ｙ−（Ｑ−ＯＨ）a      （２）
（式中、Ｒｆ、ａ、Ｑ、Ｙ、Ｚは式（１）におけるＲｆ、ａ、Ｑ、Ｙ、Ｚと同じである。）
で示される化合物に、下記一般式（３）
Ｒ−Ｎ＝Ｃ＝Ｏ      （３）
（式中、Ｒは式（１）におけるＲと同じである。）
で示される化合物を反応させることにより得られる請求項１〜３のいずれか１項記載の化合物。
【請求項５】
Ｒｆが、構成単位として−ＣＦ2Ｏ−、−ＣＦ2ＣＦ2Ｏ−、−ＣＦ2ＣＦ2ＣＦ2Ｏ−、−ＣＦ2ＣＦ2ＣＦ2ＣＦ2Ｏ−のいずれか、又はこれらのうちの複数の組み合せによる繰り返し構造を有する直鎖型のフルオロポリエーテル基であることを特徴とする請求項１〜４のいずれか１項記載の化合物。
【請求項６】
Ｑが、
−ＣＨ2ＣＨ2ＣＨ2−
−ＣＨ2ＣＨ2ＣＨ2ＣＨ2−
−ＣＨ2ＣＨ2ＣＨ2ＣＨ2ＣＨ2−
−ＣＨ2ＣＨ2ＣＨ2ＯＣＨ2ＣＨ2−
−ＣＨ2ＣＨ2ＣＨ2ＯＣＨ2ＣＨ2ＯＣＨ2ＣＨ2−
−ＣＨ2ＣＨ2ＣＨ2ＯＣＨ2ＣＨ2ＯＣＨ2ＣＨ2ＯＣＨ2ＣＨ2−
【化３】
2014201711.tif 000038
で示される群の中より選ばれる基である請求項１〜５のいずれか１項記載の化合物。
【請求項７】
下記式で示される化合物である請求項１〜６のいずれか１項に記載の化合物。
【化４】
2014201711.tif 000039
（式中、Ｒは式（１）におけるＲと同じであり、ｊは１又は２であり、ｍ＋ｎは１０〜７０の整数であり、ｍ／ｎは０．５〜１．５であり、各繰り返し単位の配列はランダムである。）
【発明の詳細な説明】
【技術分野】
【０００１】
本発明は、新規なフルオロポリエーテル化合物に関する。
【背景技術】
【０００２】
近年、プラスチック樹脂に代表される各種物品表面に、ハードコート剤を塗工し、硬化させることで、表面を保護し、新たな機能を付与することが非常に幅広い範囲で行われている。
【０００３】
これらハードコート剤は、その用途の広がりに応じて、従来求められてきた硬度、耐摩耗性、耐薬品性、耐久性等に加え、防汚性、耐候性、すべり性、帯電防止性、防曇性、難焦性、反射防止性等の更なる高機能化が求められてきている。中でも汚れ防止性、汚れ拭き取り性、特に耐指紋性、指紋拭き取り性の向上が求められている。
【０００４】
例えば、アクリル系硬化性組成物への防汚性の付与方法として、表面にフッ素系の化合物層をつくり、撥水撥油性を高めることで、水、油を含んだ汚れ成分を弾かせる試みが広くなされている。典型的な手法としては、側鎖にパーフルオロアルキル基を有する重合性モノマー、例えば、アクリル酸含フッ素アルキルエステルやメタクリル酸含フッ素アルキルエステルから得られる重合体を組成物中に配合する方法が広く知られているが、近年では、より高度な特性を求めてフルオロポリエーテル基を有するアクリル化合物の配合なども検討されている。これらのフルオロポリエーテル基を有するアクリル化合物は、非フッ素化のアクリル化合物からなる硬化性組成物と混合され、塗工された際に、表面自由エネルギーを利用して表面に含フッ素基を浮かび上がらせ、フッ素含有率の高い最表面層を形成させる。本発明者も特開２０１０−５３１１４号公報、特開２０１０−１３８１１２号公報、特開２０１０−２８５５０１号公報、特開２０１１−２４１１９０号公報（特許文献１〜４）などにおいて、フルオロポリエーテル基を有するアクリル化合物及びそれを用いた硬化性組成物についての発明を提案している。
【０００５】
このような、フルオロポリエーテル基を有するアクリル化合物を配合したコーティング剤の有用な利用分野として特に期待されているのは、タッチパネルディスプレイの表面防汚コーティングである。
【０００６】
タッチパネルディスプレイは、その用途が拡大するに従って、その操作方法は従来の単純にパネルの一点に指を接触させる「タップ」と呼ばれる操作に加え、払う「フリック」操作、引きずる「ドラッグ」操作、つまむ「ピンチ」操作など、指そのものと画面とが動的に接触することに大きな意味を持つ操作へと拡張されてきた。これに伴い、タッチパネルディスプレイのコーティングについても、従来の撥水性、撥油性、防汚性、耐指紋性、指紋拭き取り性といった特性に加え、指を滑らせたときの感触が極めて重要になってきた。
【０００７】
フルオロポリエーテル基を有するアクリル化合物を配合したコーティング剤の場合、指を滑らせたときのすべり感は、アクリル基の反応によりコーティング層の表面にフルオロポリエーテル構造に固定されるため、その触感の向上には限界があった。
【０００８】
これに対し、防汚性、耐指紋性、指紋拭き取り性といった性能に加え、より良い触感を得る方法としては、重合性基を持たないフルオロポリエーテル化合物をコーティング層の最表面に配置することが考えられる。最も単純な方法としては、一旦塗工したコーティング層の上に、更に無官能のフルオロポリエーテル化合物を塗工する方法であるが、この場合、塗工に倍の工程が必要となる。
【０００９】
一方、無官能のフルオロポリエーテル化合物をそのままコーティング組成物に配合した場合、一般的な非フッ素化コーティング剤に可溶な低分子フルオロポリエーテル化合物の場合には十分な滑り感が得られず、滑り感を得るのに十分な長さのフルオロポリエーテルはコーティング組成物に溶解しないため、沈殿や濁りが発生してしまい、均一に塗工できないという問題があった。
【００１０】
このため、非フッ素化のコーティング組成物に可溶で、なおかつ十分な滑り感が得られ、重合性基を持たないフルオロポリエーテル化合物の開発が求められてきた。
【先行技術文献】
【特許文献】
【００１１】
【特許文献１】特開２０１０−５３１１４号公報
【特許文献２】特開２０１０−１３８１１２号公報
【特許文献３】特開２０１０−２８５５０１号公報
【特許文献４】特開２０１１−２４１１９０号公報
【発明の概要】
【発明が解決しようとする課題】
【００１２】
本発明は、上記事情に鑑みなされたもので、非フッ素化のコーティング組成物に可溶で、なおかつ十分な滑り感が得られ、重合性基を持たない新規なフルオロポリエーテル化合物を提供することを目的とする。
【課題を解決するための手段】
【００１３】
本発明者は、上記目的を達成するために鋭意検討を重ねた結果、下記一般式（１）で示されるフルオロポリエーテル化合物が、既存の非フッ素化のコーティング組成物に可溶で、従来の撥水性、撥油性、防汚性、耐指紋性、指紋拭き取り性といった特性に加え、優れた滑り感を有する硬化物層を形成し得ることを見出し、本発明をなすに至った。
【００１４】
従って、本発明は、下記のフルオロポリエーテル化合物を提供する。
〔１〕
下記一般式（１）
（Ｘ−Ｑ）a−Ｙ−Ｚ−Ｒｆ−Ｚ−Ｙ−（Ｑ−Ｘ）a      （１）
〔式中、Ｒｆは数平均分子量１，０００〜４０，０００の２価の直鎖フルオロポリエーテル基であり、ａは独立に１〜２０の整数である。Ｘはそれぞれ独立に下記式
【化１】
2014201711.tif 000002
（Ｒは構造中に（メタ）アクリル基、エポキシ基及び水酸基を含まない炭素数２〜３０の１価の炭化水素基であり、環状構造をなしていてもよく、途中エポキシ基以外のエーテル結合又はエステル結合を含んでいてもよく、一部の水素原子がハロゲン原子で置換されていてもよい。）
で表される基である。Ｑはそれぞれ独立に炭素数１〜２０の２価の炭化水素基であり、環状構造をなしていてもよく、途中エーテル結合（−Ｏ−）又はエステル結合（−ＣＯＯ−）を含んでいてもよい。Ｙは独立に（ａ＋１）価の連結基であり、環状構造をなしていてもよい。Ｚは独立に２価の連結基であり、酸素原子、窒素原子、フッ素原子又はケイ素原子を含んでいてもよく、また環状構造及び／又は不飽和結合を有する基であってもよい。〕
で示されるフルオロポリエーテル化合物。
〔２〕
Ｙが、それぞれ（ａ＋１）個のＳｉ原子を有するシロキサン構造、非置換又はハロゲン置換のシルアルキレン構造、シルアリーレン構造又はこれらの２種以上の組み合せからなる（ａ＋１）価の連結基であることを特徴とする〔１〕記載の化合物。
〔３〕
Ｙが、下記式
【化２】
2014201711.tif 000003
（式中、ａは式（１）におけるａと同じであり、破線は結合手を示し、ａの繰り返し単位を有するユニットの破線はＱ基と結合し、残る一つの破線はＺと結合する。）
で表される基である〔１〕又は〔２〕記載の化合物。
〔４〕
下記一般式（２）
（ＨＯ−Ｑ）a−Ｙ−Ｚ−Ｒｆ−Ｚ−Ｙ−（Ｑ−ＯＨ）a      （２）
（式中、Ｒｆ、ａ、Ｑ、Ｙ、Ｚは式（１）におけるＲｆ、ａ、Ｑ、Ｙ、Ｚと同じである。）
で示される化合物に、下記一般式（３）
Ｒ−Ｎ＝Ｃ＝Ｏ      （３）
（式中、Ｒは式（１）におけるＲと同じである。）
で示される化合物を反応させることにより得られる〔１〕〜〔３〕のいずれかに記載の化合物。
〔５〕
Ｒｆが、構成単位として−ＣＦ2Ｏ−、−ＣＦ2ＣＦ2Ｏ−、−ＣＦ2ＣＦ2ＣＦ2Ｏ−、−ＣＦ2ＣＦ2ＣＦ2ＣＦ2Ｏ−のいずれか、又はこれらのうちの複数の組み合せによる繰り返し構造を有する直鎖型のフルオロポリエーテル基であることを特徴とする〔１〕〜〔４〕のいずれかに記載の化合物。
〔６〕
Ｑが、
−ＣＨ2ＣＨ2ＣＨ2−
−ＣＨ2ＣＨ2ＣＨ2ＣＨ2−
−ＣＨ2ＣＨ2ＣＨ2ＣＨ2ＣＨ2−
−ＣＨ2ＣＨ2ＣＨ2ＯＣＨ2ＣＨ2−
−ＣＨ2ＣＨ2ＣＨ2ＯＣＨ2ＣＨ2ＯＣＨ2ＣＨ2−
−ＣＨ2ＣＨ2ＣＨ2ＯＣＨ2ＣＨ2ＯＣＨ2ＣＨ2ＯＣＨ2ＣＨ2−
【化３】
2014201711.tif 000004
で示される群の中より選ばれる基である〔１〕〜〔５〕のいずれかに記載の化合物。
〔７〕
下記式で示される化合物である〔１〕〜〔６〕のいずれかに記載の化合物。
【化４】
2014201711.tif 000005
（式中、Ｒは式（１）におけるＲと同じであり、ｊは１又は２であり、ｍ＋ｎは１０〜７０の整数であり、ｍ／ｎは０．５〜１．５であり、各繰り返し単位の配列はランダムである。）
【発明の効果】
【００１５】
本発明のフルオロポリエーテル化合物は、既存の硬化型コーティング組成物に配合することで、該組成物硬化後の表面に撥水撥油性、耐指紋性、防汚性に加え、優れた滑り感を有する硬化物層を形成することができ、コーティング組成物の添加剤として極めて有用である。
【発明を実施するための形態】
【００１６】
以下、本発明を詳細に説明する。
本発明のフルオロポリエーテル化合物は、下記一般式（１）で示されるものである。
（Ｘ−Ｑ）a−Ｙ−Ｚ−Ｒｆ−Ｚ−Ｙ−（Ｑ−Ｘ）a      （１）
〔式中、Ｒｆは数平均分子量１，０００〜４０，０００の２価の直鎖フルオロポリエーテル基であり、ａは独立に１〜２０の整数である。Ｘはそれぞれ独立に下記式
【化５】
2014201711.tif 000006
（Ｒは構造中に（メタ）アクリル基、エポキシ基及び水酸基を含まない炭素数２〜３０の１価の炭化水素基であり、環状構造をなしていてもよく、途中エポキシ基以外のエーテル結合又はエステル結合を含んでいてもよく、一部の水素原子がハロゲン原子で置換されていてもよい。）
で表される基である。Ｑはそれぞれ独立に炭素数１〜２０、好ましくは２〜１５の２価の炭化水素基であり、環状構造をなしていてもよく、途中エーテル結合（−Ｏ−）又はエステル結合（−ＣＯＯ−）を含んでいてもよい。Ｙは独立に（ａ＋１）価の連結基であり、環状構造をなしていてもよい。Ｚは独立に２価の連結基であり、酸素原子、窒素原子、フッ素原子又はケイ素原子を含んでいてもよく、また環状構造あるいは不飽和結合を有する基であってもよい。〕
【００１７】
上記式（１）中、Ｒｆは、数平均分子量１，０００〜４０，０００、好ましくは１，５００〜２０，０００、特に好ましくは２，０００〜１２，０００の２価の直鎖フルオロポリエーテル基である。数平均分子量が小さすぎるとＲｆ基により与えられる滑り効果が低くなり、数平均分子量が大きすぎると非フッ素化のコーティング組成物に対する溶解性が低下する。なお、本発明において、分子量は、1Ｈ−ＮＭＲ及び19Ｆ−ＮＭＲに基づく末端構造と主鎖構造との比率から算出される数平均分子量である。
【００１８】
また、Ｒｆは、構成単位として、−ＣＦ2Ｏ−、−ＣＦ2ＣＦ2Ｏ−、−ＣＦ2ＣＦ2ＣＦ2Ｏ−、−ＣＦ2ＣＦ2ＣＦ2ＣＦ2Ｏ−のいずれか、又はこれらのうちの複数の組み合せによる繰り返し構造を有する直鎖型のフルオロポリエーテル基であることが好ましく、特に好ましくは以下で表される構造である。
−ＣjＦ2j（ＯＣＦ2ＣＦ2）m（ＯＣＦ2）nＯＣjＦ2j−
（式中、ｊは１又は２であり、ｍ＋ｎは１０〜７０の整数であり、ｍ／ｎは０．５〜１．５であり、各繰り返し単位の配列はランダムである。）
【００１９】
式（１）において、Ｑはそれぞれ独立に炭素数１〜２０、好ましくは２〜１５の２価の炭化水素基であり、環状構造をなしていてもよく、途中エーテル結合（−Ｏ−）又はエステル結合（−ＣＯＯ−）を含んでいてもよい。具体的には、下記構造のものが挙げられる。
−ＣＨ2ＣＨ2ＣＨ2−
−ＣＨ2ＣＨ2ＣＨ2ＣＨ2−
−ＣＨ2ＣＨ2ＣＨ2ＣＨ2ＣＨ2−
−ＣＨ2ＣＨ2ＣＨ2ＯＣＨ2ＣＨ2−
−ＣＨ2ＣＨ2ＣＨ2ＯＣＨ2ＣＨ2ＯＣＨ2ＣＨ2−
−ＣＨ2ＣＨ2ＣＨ2ＯＣＨ2ＣＨ2ＯＣＨ2ＣＨ2ＯＣＨ2ＣＨ2−
【化６】
2014201711.tif 000007
【００２０】
式（１）において、Ｘはそれぞれ独立に下記式で表される基である。
【化７】
2014201711.tif 000008
ここで、Ｒは構造中に（メタ）アクリル基、エポキシ基及び水酸基を含まない炭素数２〜３０、特に炭素数４〜２０の１価の炭化水素基であり、環状構造をなしていてもよく、途中エポキシ基以外のエーテル結合又はエステル結合を含んでいてもよく、一部の水素原子がハロゲン原子で置換されていてもよい。
【００２１】
このようなＲとして、特に好ましいものとしては、炭素数２〜２０の非環状アルキル基、シクロペンチル基、シクロヘキシル基、シクロへプチル基、フェニル基、トリル基、ベンジル基、トルイル基、ジメチルフェニル基、メトキシフェニル基、エトキシフェニル基、フェネチル基、ナフチル基、又は下記に示される構造の基が挙げられる。
【化８】
2014201711.tif 000009
上記Ｒ基は、一分子中で１種単独でも、それぞれ独立した２種以上であってもよい。
【００２２】
式（１）において、ａは独立に１〜２０の整数であり、好ましくは１〜１５の整数であり、更に好ましくは１〜４の整数である。
【００２３】
式（１）において、Ｙは独立に（ａ＋１）価の連結基であり、環状構造をなしていてもよい。このようなＹの好ましいものとして、それぞれ（ａ＋１）個のＳｉ原子を有するシロキサン構造、非置換又はハロゲン置換のシルアルキレン構造、シルアリーレン構造又はこれらの２種以上の組み合せからなる（ａ＋１）価の連結基が挙げられる。特に好ましい構造として、具体的には、下記の構造が示される。
但し、ａは上記式（１）のａと同じであり、独立に１〜２０の整数であり、好ましくは１〜１５の整数であり、更に好ましくは１〜４の整数である。ｂは０以上の任意の正の整数であり、ｂの上限は２０以下、特に１０以下であることが好ましい。各ユニットの並びはランダムであり、（ａ＋１）個の各ユニットの破線で示される結合手は、Ｚ及びＱのいずれか一方の基と結合する。
【００２４】
【化９】
2014201711.tif 000010
【００２５】
ここで、Ｔは（ａ＋１）価の連結基であり、例えば以下のものが例示される。
【化１０】
2014201711.tif 000011
【００２６】
式（１）において、Ｚは独立に２価の連結基であり、酸素原子、窒素原子、フッ素原子又はケイ素原子を含んでいてもよく、また環状構造あるいは不飽和結合を有する基であってもよい。このようなＺとしては、下記に示すものが例示される。なお、式中、Ｐｈはフェニル基を示す。
【００２７】
【化１１】
2014201711.tif 000012
【００２８】
【化１２】
2014201711.tif 000013
【００２９】
これらの中でも特に
【化１３】
2014201711.tif 000014
が好ましい。
【００３０】
以上のような一般式（１）で示されるフルオロポリエーテル化合物を得る好適な方法としては、下記一般式（２）
（ＨＯ−Ｑ）a−Ｙ−Ｚ−Ｒｆ−Ｚ−Ｙ−（Ｑ−ＯＨ）a      （２）
（式中、Ｒｆ、ａ、Ｑ、Ｙ、Ｚは上記と同じである。）
で示される両末端に多価アルコール基を有するフルオロポリエーテル化合物（ｉ）と、下記一般式（３）
Ｒ−Ｎ＝Ｃ＝Ｏ      （３）
（式中、Ｒは上記と同じである。）
で示される化合物（ｉｉ）とを反応させる方法が挙げられる。
【００３１】
上記一般式（２）で示される両末端に多価アルコール基を有するフルオロポリエーテル化合物（ｉ）は、例えば、次のような方法で合成することが可能である。
まず初めに、末端にオレフィン基を有する含フッ素化合物（ａ）に対して、多官能Ｓｉ−Ｈ化合物（例えば、分子中に２個以上、好ましくは３個以上のＳｉ−Ｈ基を有するシロキサン、シルアルキレン、シルアリーレン又はこれらの２種以上の組み合せからなる有機ケイ素化合物）（ｂ）をＳｉ−Ｈ基が大過剰の条件下でヒドロシリル化付加反応させ、含フッ素多官能Ｓｉ−Ｈ化合物（ｃ）を合成する。
【００３２】
末端にオレフィン基を有する含フッ素化合物（ａ）としては、下記一般式
Ｚ’−Ｒｆ−Ｚ’
（式中、Ｒｆは上記と同じである。Ｚ’は独立に酸素原子、窒素原子、フッ素原子又はケイ素原子を含んでいてもよく、また環状構造あるいは不飽和結合を有する基であってもよい、末端に不飽和結合を有する１価の基である。）
で示される化合物が挙げられる。
【００３３】
ここで、Ｚ’としては、下記に示すものが例示される。なお、式中、Ｐｈはフェニル基を示す。
【化１４】
2014201711.tif 000015
【００３４】
【化１５】
2014201711.tif 000016
【００３５】
このような末端にオレフィン基を有する含フッ素化合物（ａ）として、特に好適なのは以下の式で示される構造である。
【化１６】
2014201711.tif 000017
（式中、ｊ、ｍ、ｎは上記と同じである。）
【００３６】
また、化合物（ｂ）としては、下記一般式で示されるものが例示できる。
Ｙ−（Ｈ）a+1
（式中、Ｙ、ａは上記と同じである。）
【００３７】
このようなもののうち好ましい化合物（ｂ）としては、以下のものが例示できる。
【化１７】
2014201711.tif 000018
【００３８】
【化１８】
2014201711.tif 000019
（式中、ａ、ｂは上記と同じである。）
【００３９】
以上のような化合物（ａ）及び化合物（ｂ）を任意の組み合せで、白金族金属系の付加反応触媒存在下、反応温度５０〜１５０℃、好ましくは６０〜１２０℃で付加反応を行うことで含フッ素多官能Ｓｉ−Ｈ化合物（ｃ）を得ることができる。
【００４０】
上記の付加反応は、溶剤が存在しなくても実施可能であるが、必要に応じて溶剤で希釈してもよい。このとき希釈溶剤は、トルエン、キシレン、イソオクタンなど広く一般に用いられている有機溶剤を利用することができるが、沸点が目的とする反応温度以上でかつ反応を阻害せず、反応後に生成する化合物（ｃ）が反応温度において可溶であるものが好ましい。例えば、ｍ−キシレンヘキサフロライド、ベンゾトリフロライド等のフッ素変性芳香族炭化水素系溶剤、メチルパーフルオロブチルエーテル等のフッ素変性エーテル系溶剤等の部分フッ素変性された溶剤が望ましく、特にｍ−キシレンヘキサフロライドが好ましい。
【００４１】
付加反応触媒は、例えば白金、ロジウム又はパラジウムを含む化合物を使用することができる。中でも白金を含む化合物が好ましく、ヘキサクロロ白金（ＩＶ）酸六水和物、白金カルボニルビニルメチル錯体、白金−ジビニルテトラメチルジシロキサン錯体、白金−シクロビニルメチルシロキサン錯体、白金−オクチルアルデヒド／オクタノール錯体、あるいは活性炭に担持された白金を用いることができる。触媒の配合量は、化合物（ａ）に対し、含まれる金属量が０．１〜５，０００質量ｐｐｍとなることが好ましく、より好ましくは１〜１，０００質量ｐｐｍである。
【００４２】
化合物（ａ）と化合物（ｂ）は１：２の比率（モル比）で付加させることが望ましく、このためには、化合物（ａ）に対して化合物（ｂ）を大過剰量で付加反応させることが好ましく、具体的には、化合物（ａ）１モルに対して化合物（ｂ）を８〜２０モル、とりわけ１０〜１６モルとする割合で付加反応を行うことが好ましい。また必要に応じて化合物（ａ）と化合物（ｂ）の付加比率の異なるものが含まれる混合物から、分取クロマトグラフや分子蒸留等の手段により付加比率１：２の成分のみを取り出してもよい。
【００４３】
付加反応において、各成分の仕込み順序は特に制限されないが、例えば化合物（ａ）、化合物（ｂ）及び付加反応触媒の混合物を室温から徐々に付加反応温度まで加熱する方法、化合物（ａ）、化合物（ｂ）及び希釈溶剤の混合物を目的とする反応温度にまで加熱した後に付加反応触媒を添加する方法、目的とする反応温度まで加熱した化合物（ｂ）と付加反応触媒の混合物に化合物（ａ）を滴下する方法、目的とする反応温度まで加熱した化合物（ｂ）に化合物（ａ）と付加反応触媒の混合物を滴下する方法等をとることができる。この中でも、化合物（ａ）、化合物（ｂ）及び希釈溶剤の混合物を目的とする反応温度にまで加熱した後に付加反応触媒を添加する方法、あるいは、目的とする反応温度まで加熱した化合物（ｂ）に化合物（ａ）と付加反応触媒の混合物を滴下する方法が特に好ましい。これらの方法は、各成分あるいは混合物を必要に応じて溶剤で希釈して用いることができる。上記反応は、乾燥雰囲気下で、空気あるいは不活性ガス（Ｎ2、Ａｒ等）中、反応温度５０〜１５０℃、好ましくは６０〜１２０℃で、反応時間０．５〜９６時間、好ましくは１〜４８時間行うことが望ましい。
【００４４】
ここで、得られる含フッ素多官能Ｓｉ−Ｈ化合物（ｃ）としては、下記一般式
（Ｈ）a−Ｙ−Ｚ−Ｒｆ−Ｚ−Ｙ−（Ｈ）a
（式中、Ｒｆ、ａ、Ｙ、Ｚは上記と同じである。）
で示される化合物が挙げられる。
【化１９】
2014201711.tif 000020
【化２０】
2014201711.tif 000021
（式中、ｊ、ｍ、ｎは上記と同じである。）
【００４５】
以上のようにして得られた含フッ素多官能Ｓｉ−Ｈ化合物（ｃ）のＳｉ−Ｈ基と、一分子中に末端オレフィン基とアルコール性水酸基を有する化合物（ｄ）との付加反応を行うことで、一般式（２）で示される両末端に多価アルコール基を有するフルオロポリエーテル化合物（ｉ）を得ることができる。
【００４６】
このような化合物（ｄ）としては、特に以下のものが好ましい。これらの化合物（ｄ）は、１種単独で又は任意の２種以上を組み合せて用いることができる。
ＣＨ2＝ＣＨＣＨ2ＯＨ
ＣＨ2＝ＣＨＣＨ2ＣＨ2ＯＨ
ＣＨ2＝ＣＨＣＨ2ＣＨ2ＣＨ2ＯＨ
ＣＨ2＝ＣＨＣＨ2ＯＣＨ2ＣＨ2ＯＨ
ＣＨ2＝ＣＨＣＨ2ＯＣＨ2ＣＨ2ＯＣＨ2ＣＨ2ＯＨ
ＣＨ2＝ＣＨＣＨ2ＯＣＨ2ＣＨ2ＯＣＨ2ＣＨ2ＯＣＨ2ＣＨ2ＯＨ
【化２１】
2014201711.tif 000022
【００４７】
化合物（ｃ）と化合物（ｄ）の付加反応は、前述した化合物（ａ）と化合物（ｂ）の付加反応と同様の手法で行うことができる。即ち、上述した付加反応触媒存在下、乾燥雰囲気下で、空気あるいは不活性ガス（Ｎ2、Ａｒ等）中、反応温度５０〜１５０℃、好ましくは６０〜１００℃で、反応時間０．５〜９６時間、好ましくは１〜４８時間、必要に応じて希釈を行い、任意の添加順序での反応を実施することができる。
【００４８】
化合物（ｃ）に対する化合物（ｄ）の配合量は任意の量を用いることができるが、化合物（ｃ）のＳｉ−Ｈ基１モルに対して、化合物（ｄ）の末端オレフィン基を等モルもしくは過剰量、具体的には、化合物（ｃ）のＳｉ−Ｈ基１モルに対して、化合物（ｄ）の末端オレフィン基を１．０〜５．０モル、好ましくは１．０〜２．０モル用いて付加反応を行うことが望ましく、反応を行った後に、未反応の化合物（ｄ）を減圧留去等により除去することが望ましい。
【００４９】
このようにして得られる一般式（２）で示される両末端に多価アルコール基を有するフルオロポリエーテル化合物（ｉ）として、特に好ましい構造としては、例えば以下のものを例示できる。
【化２２】
2014201711.tif 000023
（式中、ｊ、ｍ、ｎは上記と同じである。）
【００５０】
一般式（２）で示される化合物（ｉ）と一般式（３）で示される化合物（ｉｉ）の反応は、乾燥雰囲気下で、空気あるいは不活性ガス（Ｎ2、Ａｒ等）中、反応温度０〜１２０℃、好ましくは２０〜１００℃で、反応時間０．５〜４８時間、好ましくは１〜４時間の条件下で両者を混合することで進行させることができる。化合物（ｉ）と化合物（ｉｉ）の反応は、それぞれ１種類でも、複数を組み合せることでも反応を行うことができる。
【００５１】
一般式（２）で示される化合物（ｉ）と一般式（３）で示される化合物（ｉｉ）の反応割合は、化合物（ｉ）の水酸基のすべてに化合物（ｉｉ）のイソシアネート基を反応させるため、化合物（ｉ）の水酸基のモル数と等モルもしくはそれより過剰なモル数のイソシアネート基量となるように化合物（ｉｉ）を用いることが好ましく、よって、反応系内に含まれる化合物（ｉ）の水酸基量を１モルとしたとき、化合物（ｉｉ）のイソシアネート基量を１．０〜３．０モル、特に１．０〜２．０モルとする割合で反応を行うことが好ましい。未反応の化合物（ｉｉ）が残存する際には、減圧留去等の公知の手法によりこれを除去してもよい。
【００５２】
上記反応において、反応の速度を増加するために適切な触媒を加えてもよい。触媒としては、例えば、ジブチル錫ジアセテート、ジブチル錫ジラウレート、ジブチル錫ジオクトエート、ジオクチル錫ジアセテート、ジオクチル錫ジラウレート、ジオクチル錫ジオクテート、ジオクタン酸第１錫などのアルキル錫エステル化合物、テトライソプロポキシチタン、テトラｎ−ブトキシチタン、テトラキス（２−エチルヘキソキシ）チタン、ジプロポキシビス（アセチルアセトナ）チタン、チタニウムイソプロポキシオクチレングリコール等のチタン酸エステル又はチタンキレート化合物、ジルコウニウムテトラアセチルアセトネート、ジルコニウムトリブトキシモノアセチルアセトネート、ジルコニウムモノブトキシアセチルアセトネートビス（エチルアセトアセテート）、ジルコニウムジブトキシビス（エチルアセトアセテート）、ジルコニウムテトラアセチルアセトネート、ジルコニウムキレート化合物等が例示されるが、これらはその１種に限定されず、２種もしくはそれ以上の混合物として使用してもよい。これらの触媒を反応物総質量に対して、０．０１〜２質量％、好ましくは０．０５〜１質量％加えることにより、反応速度を増加させることができる。
【００５３】
また、必要に応じて適当な溶剤で希釈して反応を行ってもよい。このような溶剤としては、イソシアネート基及び水酸基と反応しない溶剤であれば特に制限なく用いることができるが、具体的には、テトラヒドロフラン、ジイソプロピルエーテル、ジブチルエーテル等のエーテル類、アセトン、メチルエチルケトン、メチルブチルケトン、メチルイソブチルケトン、シクロヘキサノン等のケトン類などが挙げられる。
【００５４】
このようにして得られる一般式（１）で示されるフルオロポリエーテル化合物として、具体的には、下記に示すものが例示できる。
【化２３】
2014201711.tif 000024
（式中、Ｒ、ｊ、ｍ、ｎは上記と同じである。）
【００５５】
以上のような反応で得られる一般式（１）で示されるフルオロポリエーテル化合物は、濃縮、カラム精製、蒸留、抽出等の精製単離操作を行い、また反応溶液をそのまま一般式（１）で示されるフルオロポリエーテル化合物を含む混合物として、あるいは有機溶剤等で更に希釈して使用することもできる。
【００５６】
以上のようにして得られる本発明のフルオロポリエーテル化合物は、例えば、各種基材の表面保護のための既存のコーティング及び塗料用の硬化性組成物に配合することで、基材表面に、防汚性、指紋拭き取り性に加え、操作性の高い滑らかな感触を与えることができる。これによって、基材表面は指紋、皮脂、汗等の人脂、化粧品等により汚れ難くなり、汚れが付着した場合であっても拭き取り性に優れた表面を与える。このため、本発明のフルオロポリエーテル化合物は、人体が触れて人脂、化粧品等により汚される可能性のある物品の表面に施与される塗装膜もしくは保護膜を形成するために使用されるハードコート組成物の添加剤として特に有用である。
【００５７】
このようなハードコート処理される物品としては、液晶ディスプレイ、プラズマディスプレイ、エレクトロルミネッセンスディスプレイ、背面投写型ディスプレイ、蛍光表示管（ＶＦＤ）、フィールドエミッションプロジェクションディスプレイ、ＣＲＴ、トナー系ディスプレイ等の各種画面表示操作機器；特に具体的な用途としては、ＰＣ、スマートフォン、タブレット端末、携帯電話等の情報端末、携帯用メディアプレイヤー、携帯ゲーム機、ゲーム機のコントローラ、電子ブックリーダー、デジタルカメラ、デジタルビデオカメラ、デジタルフォトフレーム、携帯用ＧＰＳ端末、腕時計、各種電子機器のコントロール端末、自動車用等のナビゲーション装置、セキュリティーシステム端末等の画像表示装置、電子掲示板、電子看板、電子案内板、自動現金引出し預け入れ装置、現金自動支払機、各種自動販売機、電子レジスター、表示及びその操作を行うタッチパネル（タッチセンサー、タッチスクリーン）式画像表示入力装置等が挙げられる。
【実施例】
【００５８】
以下、合成例、実施例及び比較例を示し、本発明を具体的に説明するが、本発明は下記の実施例に制限されるものではない。
【００５９】
［合成例１］
乾燥窒素雰囲気下で、還流装置と攪拌装置を備えた２，０００ｍｌ三つ口フラスコに、下記式
ＣＨ2＝ＣＨ−ＣＨ2−Ｏ−ＣＨ2−Ｒｆ’−ＣＨ2−Ｏ−ＣＨ2−ＣＨ＝ＣＨ2
Ｒｆ’：−ＣＦ2（ＯＣＦ2ＣＦ2）p（ＯＣＦ2）qＯＣＦ2−
（ｐ／ｑ＝０．９、ｐ＋ｑ≒４５）
で表される両末端にα−不飽和結合を有するパーフルオロポリエーテル５００ｇ[０．１２５モル]と、ｍ−キシレンヘキサフロライド７００ｇ、及びテトラメチルシクロテトラシロキサン３６１ｇ[１．５０モル]を投入し、攪拌しながら９０℃まで加熱した。ここに白金／１，３−ジビニル−テトラメチルジシロキサン錯体のトルエン溶液０．４４２ｇ（Ｐｔ単体として１．１×１０-6モルを含有）を投入し、内温を９０℃以上に維持したまま４時間攪拌を継続した。1Ｈ−ＮＭＲで原料のアリル基が消失したのを確認した後、溶剤と過剰のテトラメチルシクロテトラシロキサンを減圧留去した。その後活性炭処理を行い、下記式で表される無色透明の液状化合物（Ｉ）４９８ｇを得た。
【化２４】
2014201711.tif 000025
Ｒｆ’：−ＣＦ2（ＯＣＦ2ＣＦ2）p（ＯＣＦ2）qＯＣＦ2−
（ｐ／ｑ＝０．９、ｐ＋ｑ≒４５）
【００６０】
乾燥空気雰囲気下で、上記で得られた化合物（Ｉ）５０．０ｇ[Ｓｉ−Ｈ基量０．０６６９モル]に対して、２−アリルオキシエタノール７．０５ｇ[アリル基量０．０６９０モル]、ｍ−キシレンヘキサフロライド５０．０ｇ、及び塩化白金酸／ビニルシロキサン錯体のトルエン溶液０．０４４２ｇ（Ｐｔ単体として１．１×１０-7モルを含有）を混合し、１００℃で４時間攪拌した。1Ｈ−ＮＭＲ及びＩＲでＳｉ−Ｈ基が消失したのを確認した後、溶剤と過剰の２−アリルオキシエタノールを減圧留去し、活性炭処理を行い、下記式で示される淡黄色透明の液体パーフルオロポリエーテル含有化合物（ＩＩ）５５．２ｇを得た。
【化２５】
2014201711.tif 000026
Ｒｆ’：−ＣＦ2（ＯＣＦ2ＣＦ2）p（ＯＣＦ2）qＯＣＦ2−
（ｐ／ｑ＝０．９、ｐ＋ｑ≒４５）
【００６１】
［実施例１］
乾燥空気雰囲気下で、合成例１で得られた化合物（ＩＩ）５０．０ｇ[水酸基量０．０５８９モル]に対して、メチルエチルケトン（ＭＥＫ）５０．０ｇとイソシアン酸ｍ−トリル９．８９ｇ［イソシアネート基量０．０７４３モル］を混合し、５０℃に加熱した。そこにジオクチル錫ジラウレート０．０５ｇを添加し、３５℃下で４時間攪拌した。加熱終了後、１２０℃、０．２７ｋＰａで減圧留去を行い、淡黄色のペースト状物質５７．１ｇを得た。1Ｈ−ＮＭＲ及びＩＲの結果から下記式で示される化合物（ＩＩＩ）であることを確認した。
【化２６】
2014201711.tif 000027
Ｒｆ’：−ＣＦ2（ＯＣＦ2ＣＦ2）p（ＯＣＦ2）qＯＣＦ2−
（ｐ／ｑ＝０．９、ｐ＋ｑ≒４５）
【化２７】
2014201711.tif 000028
【００６２】
【表１】
2014201711.tif 000029
【００６３】
［実施例２］
乾燥空気雰囲気下で、合成例１で得られた化合物（ＩＩ）５０．０ｇ[水酸基量０．０５８９モル]に対して、ＭＥＫ５０．０ｇとイソシアン酸シクロヘキシル９．３０ｇ［イソシアネート基量０．０７４３モル］を混合し、５０℃に加熱した。そこにジオクチル錫ジラウレート０．０５ｇを添加し、３５℃下で４時間攪拌した。加熱終了後、１２０℃、０．２７ｋＰａで減圧留去を行い、淡黄色のペースト状物質５６．８ｇを得た。1Ｈ−ＮＭＲ及びＩＲの結果から下記式で示される化合物（ＩＶ）であることを確認した。
【化２８】
2014201711.tif 000030
Ｒｆ’：−ＣＦ2（ＯＣＦ2ＣＦ2）p（ＯＣＦ2）qＯＣＦ2−
（ｐ／ｑ＝０．９、ｐ＋ｑ≒４５）
【化２９】
2014201711.tif 000031
【００６４】
【表２】
2014201711.tif 000032
【００６５】
［実施例３，４、比較例１〜３］
ハードコート組成物における評価
合成例１で得られた化合物（ＩＩ）、本発明の化合物である実施例１で得られた化合物（ＩＩＩ）及び実施例２で得られた化合物（ＩＶ）、更に下記式
【化３０】
2014201711.tif 000033
（式中Ｒｆ’は前記と同じ。）
で示される比較化合物（Ｖ）の四種類の化合物を、各々、表３に示す組成で配合した溶液（ハードコート組成物）を調製した。なお、ブランクとして添加剤を含まない溶液（ハードコート組成物）も調製した。
【００６６】
【表３】
2014201711.tif 000034
【００６７】
次いで、各溶液をガラス板上にスピンコートし、８０℃で２分間乾燥させた後に、窒素雰囲気中でコンベア型紫外線照射装置（パナソニック電工社製）により１．６Ｊ／ｃｍ2の紫外線を照射して硬化膜を形成した。得られた硬化膜について、下記の方法で評価し、結果を表４に示した。なお、化合物（ＩＩ）に関しては、上記組成で濁りが発生し、平滑な硬化表面を得ることができなかったため、以下の評価を行っていない。
【００６８】
水接触角：
協和界面科学社製接触角計により測定した。
【００６９】
マジックはじき性：
ゼブラ社製ハイマッキー太字によるはじきやすさを目視観察した。
【００７０】
マジック拭き取り性：
ゼブラ社製ハイマッキー太字で書かれたインクを記入から５分後、ティッシュペーパーによる拭き取りで除去できたかどうかを評価した。
【００７１】
触感：
年齢性別の異なる被験者６名が硬化膜表面に対して、
１．指先で叩く、
２．指先で払う、
３．指先で引きずる、
４．２本の指先をつまむように滑らせて閉じる、
５．閉じた２本の指先を滑らせて開く
の５動作を実施し、被験者が操作しやすく感じた順に各サンプルに２ポイント、１ポイント、０ポイントの評価を与え、６名のポイントの合計で比較した。
【００７２】
【表４】
2014201711.tif 000035